Brevet FR3052160A1 (20171208)
REVENDICATIONS1. Procédé de préparation de magnétite comprenant les étapes de : a) réaction à une température de 100 à 500°C d'un matériau contenant de la wüstite avec de l'eau, pour obtenir un solide comprenant de la magnétite, puis b) récupération de la magnétite sous forme de particules dont plus de 25% en poids sont de taille nanométrique.\n<CLM>\1\tProcédé selon la revendication 1, dans lequel la température de la réaction de l'étape a) est de 150 à 350°C, de préférence de 150à 250°C.\n<CLM>\1\tProcédé selon la revendication 1 ou 2, dans lequel l'eau est l'eau d'une solution aqueuse dont le pH est inférieur à 7 lorsque ladite solution aqueuse est à 25°C et à 1 bar.\n<CLM>\1\tProcédé selon la revendication 3, dans lequel le pH de la solution aqueuse est de 2 à 5, de préférence de 2 à\n<CLM>\1\t5. Procédé selon la revendication 4, dans lequel le pH de la solution aqueuse est de 2,5 à\n<CLM>\1\t6. Procédé selon l'une quelconque des revendications 3 à 5, dans lequel la solution aqueuse contient un acide organique comprenant un groupe susceptible de se complexer avec les ions fer, tel que le groupe -COOH, de préférence l'acide organique est l'acide acétique.\n<CLM>\1\tProcédé selon l'une quelconque des revendications précédentes, dans lequel la pression lors de la réaction de l'étape a) est de 5 à 700 bars, notamment de 10 à 400 bars, de préférence de 40 à 200 bars.\n<CLM>\1\tProcédé selon l'une quelconque des revendications précédentes, dans lequel le matériau contenant de la wüstite est un laitier d'aciérie, de préférence un laitier d'aciérie de conversion ou un laitier d'aciérie à four électrique.\n<CLM>\1\tProcédé selon la revendication 8, dans lequel le laitier d'aciérie est un laitier décalcifié.\n<CLM>\1\tProcédé selon la revendication 9, comprenant, avant l'étape a), une étape de mise en contact d'un laitier d'aciérie avec une solution aqueuse de décalcification de pH de 1 à 6 pour obtenir un laitier décalcifié.\n<CLM>\1\tProcédé selon la revendication 9 ou 10, dans lequel, lors de l'étape a), le pH de la solution aqueuse est de 3 à 4, la pression est de 100 à 200 bars et la température est de 200 à 3S0°C, notamment de 250 à 300°C.\n<CLM>\1\tProcédé selon l'une quelconque des revendications précédentes, dans lequel l'étape b) est effectuée par séparation magnétique. 3052160 23\n<CLM>\1\tProcédé la revendication 12, dans lequel l'étape b) comprend les sous-étapes de : b1) éventuellement broyage du solide comprenant de la magnétite obtenu à l'étape a), puis 5 b2) ajout d'eau ou d'une solution acide au solide comprenant de la magnétite pour obtenir un mélange, b3) séparation magnétique du mélange de l'étape b2) pour obtenir un solide, b4) ajout d'eau ou d'une solution acide au solide obtenu à l'étape b3) pour obtenir un mélange, 10 b5) séparation magnétique du mélange de l'étape b4) pour obtenir la magnétite sous forme de particules dont plus de 25% en poids sont de taille nanométrique.\n<CLM>\1\tProcédé selon l'une quelconque des revendications précédentes, comprenant, après l'étape b), une étape c) de séparation des particules de taille nanométrique de la magnétite obtenue à l'étape b), par exemple par séparation magnétique à haut gradient. 15\n<CLM>\1\tProcédé selon l'une quelconque des revendications 1 à 7 et 12 à 14, dans lequel le matériau contenant de la wüstite est de la wüstite.